СПОСОБ ИЗВЛЕЧЕНИЯ ЦИАНИСТЫХ КОМПЛЕКСОВ МЕДИ ИЗ ФАЗЫ НАСЫЩЕННОГО МЕДЬЮ УГЛЯ
PROCEDURE FOR EXTRACTION OF CYANIC COMPLEXES OF COPPER FROM PHASE OF COAL SATURATED WITH COPPER

Изобретение относится к области гидрометаллургии благородных металлов, в частности к сорбционной технологии, и может быть использовано для селективного извлечения меди из фазы насыщенного угля.
Известен способ десорбции меди с анионита АМ-2Б, процесс ведут крепкими растворами NaCN 20-40 г/л при температуре 60°С. Степень десорбции составляет 95-98% (Металлургия благородных металлов: Учебник в 2-х томах Кн. 1 / Ю.А.Котляр, М.А.Меретуков, Л.С.Стрижко - М.: МИ-СИС, Издательский дом «Руда и металлы», 2005. - 432 с.).
Недостатком способа является использование высоких концентраций NaCN и затраты на обезвреживание реагента.
3
4
2-
2-
Известен способ десорбции меди с фазы насыщенного угля холодными растворами с концентрацией NaCN 20-50 г/л при температуре 20°С. Медь осаждается в виде комплексов Cu(CN)  и Cu(CN) . Золото при этом практически не десорбируется (Ruan М. Operation of the Red Dome Heap Leach // Proc. Conf. on Economics and Practice of Heap Leaching in Gold Mining, Cairns (Aus. I.M.M., Melbourne). - P.87-93. 1992).
Задачей, на решение которой направлено заявляемое изобретение, является обеспечение высоких показателей извлечения меди в элюат при сокращении расхода цианида, а также замена состава элюента на более экономичный, снижение затрат на обезвреживание реагента.
4
2
3
4
2
3
Это достигается тем, что в способе извлечения цианистых комплексов меди из фазы насыщенного медью угля, включающего десорбцию меди цианистыми растворами, согласно изобретению десорбцию меди проводят цианистыми растворами, содержащими карбонат аммония (NH)CO при соотношении NaCN/(NH)CO=1-3:50. Десорбцию осуществляют при температуре не ниже 60°С.
4
2
3
3
4
2
2
Сущность способа заключается в следующем. При подаче цианистых растворов, содержащих карбонат аммония (NH)CO в пульпе образуются растворимые комплексные соединения меди [Cu(NH)](CN), которые имеют достаточно высокую растворимость, что обеспечивает получение богатых элюатов и низкую остаточную емкость угля по меди.
4
2
3
4
2
3
Сопоставительный анализ заявляемого технического решения с прототипом показывает наличие в нем существенного признака, отличающего его от прототипа, а именно, что десорбцию меди проводят цианистыми растворами, содержащими карбонат аммония (NH)CO, при соотношении NaCN/(NH)CO=1-3:50.
Сравнение предлагаемого изобретения с другими техническими решениями показывает, что данное изобретение обеспечивает более высокие показания извлечения Сu с фазы насыщенного угля, при использовании более дешевого элюента.
Сущность способа поясняется чертежом, где представлена кривая элюирования Cu с угля «JX-102».
Примеры осуществления способа.
Опыты в динамических условиях проводили в колонке, температуру поддерживали с помощью термостата, раствор подавали снизу вверх через колонку перистальтическим насосом. В процессе проведения эксперимента через определенные промежутки времени отбирали пробы элюата и анализировали его на Cu атомно-абсорбционным методом, по окончанию опытов сорбент анализировали на содержание Сu химическим методом.
Опыты в статических условиях проводили на встряхивателе марки «G76D» с заданной температурой, по окончанию опытов растворы анализировали на Cu атомно-абсорбционным методом, сорбент анализировали химическим методом на содержание Cu.
Пример 1. Предлагаемый способ испытан в динамических условиях на насыщенном угле с содержанием, мг/г: Au - 2,0; Cu - 4,2. Уголь использовали марки «JX-102» (производства Китай). Ниже приведены условия процесса:
Навеска угля, г - 1,0
Скорость пропускания элюента 4V на 1V угля в час;
Температура, °С - 60,0
Продолжительность десорбции, ч - 6,0
4
2
3
Соотношение - NaCN/(NH)CO=1:50
Пример 2. Условия опыта аналогичны условиям в примере 1.
4
2
3
Соотношение NaCN/(NH)CO=3:50
Пример 3.
Опыт проводился в статических условиях. Содержание меди в исходном угле 4,2 мг/г.
Навеска угля, г - 1,0
Объем элюента, мл - 100
Температура, °С - 60,0
Продолжительность десорбции, ч - 8,0
4
2
3
Соотношение - NaCN/(NH)CO=0:50
Пример 4. Условия проведения опыта, как в примере 3
Температура, °С - 20,0
4
2
3
Соотношение - NaCN/(NH)CO=3:50
Пример 5. Условия проведения опыта, как в примере 3
4
2
3
Соотношение - NaCN/(NH)CO=1:10
Пример 6. Способ по прототипу проводился в динамических условиях на насыщенном угле, емкость насыщенного угля по золоту составляла 2,12 мг/г, по меди - 4,2 мг/г, температура раствора элюента 20°С, концентрация цианистого натрия 20 г/л. Уголь использовали марки «JX-102» (производства Китай).
Ниже приведены условия процесса:
Навеска угля, г - 1
Объем элюента, мл - 100,0
Температура, °С - 20,0
Продолжительность десорбции, ч - 8
Концентрация NaCN, г/л - 20,0
Результаты всех опытов представлены в таблице 1.
Таблица 1
Результаты проведения десорбции меди с угля
Номер опыта
Температура, С°
Концентрация реагентов, г/л
Содержание Сu в угле после десорбции, мг/г
Извлечение меди в элюат, %
(NH<sub>4</sub>)<sub>2</sub>CO<sub>3</sub>
NaCN
Активированный уголь марки «JX-102»
1
60
50,0
1,0
0,5
88,0
2
60
50,0
3,0
0,05
99,0
3*
60
50,0
-
1,2
71,4
4*
20
50,0
3,0
2,5
40,4
5*
60
30,0
3,0
0,81
80,7
6 по прототипу
20
-
20,0
0,2
95,0
Примечание: * опыты проводились в статических условиях. Содержание Cu в исходном угле 4,2 мг/г.
4
2
3
4
2
3
4
2
3
Согласно данным, приведенным в табл.1, при проведении десорбции цианистыми растворами, содержащими карбонат аммония (NH)CO при соотношении NaCN/(NH)CO=1-3:50 и температуре 60 С° (опыт 2), извлечение меди в элюат составляет 99%, при изменении соотношения NaCN/(NH)CO извлечение меди снижается (опыты 3, 5). Также снижение извлечения меди наблюдается при уменьшении температуры (опыт 4). Следует отметить, что во всех опытах содержание Аu в элюатах не превышает 0,1 мг/л.
Предлагаемый способ может быть использован при переработке золотомедных руд.